(57)【要約】【課題】遮熱性と採光性を兼ね備える農業用ネットを提供する。【解決手段】ポリオレフィン樹脂からなるフラットヤーンを用いて網目構造体を形成し、一方の面に金属膜を被覆させ、かつ金属膜が被覆されていない面が白色であって、該面の一部が特定の太陽光の反射率である白色を有することにより、遮熱性と採光性を兼ね備えた農業用ネットが得られる。【選択図】なし【特許請求の範囲】
【請求項１】
ポリオレフィン樹脂の芯材の両面に前記ポリオレフィン樹脂よりも低融点のポリオレフィン樹脂を被覆して成るフラットヤーンを縦横に交差し、経糸と緯糸の交差点を熱融着して形成した網目構造体からなり、以下の条件（１）（２）をすべて満たすことを特徴とする、農業用ネット。
（１）前記網目構造体の一方の面のみ金属膜が被覆されている。
（２）前記網目構造体における金属膜が被覆されていない面が白色であり、該面における経糸と緯糸の交差点が、太陽光の反射率が５０〜１００％である白色を有する。
【請求項２】
前記フラットヤーンが、０．３〜１０．０ｍｍの幅、１０〜１００μｍの厚さを有し、かつ前記網目構造体の目合いが０〜１０．０ｍｍであることを特徴とする、請求項１に記載の農業用ネット。
【請求項３】
前記金属膜が銅ニッケル合金であることを特徴とする、請求項１または２に記載の農業用ネット。
【請求項４】
前記金属膜がモネルであることを特徴とする、請求項１〜３のいずれか一項に記載の農業用ネット。
【請求項５】
前記金属膜がスパッタリング法で形成されることを特徴とする、請求項１〜４のいずれか一項に記載の農業用ネット。
【発明の詳細な説明】
【技術分野】
【０００１】
本発明は、遮熱性と採光性を兼ね備える農業用ネットに関する。
【背景技術】
【０００２】
近年、農作物や園芸作物は周年収穫を可能とするハウス栽培、トンネル栽培等の施設栽培が盛んに行われている。このような施設栽培では、作物の育成に必要な明るさの確保と施設内部の温湿度を調整するために、通気性を有する種々の遮光性、遮熱性を備えた農業用ネットが施設の外張シートあるいは内張シートとして使用されている。
【０００３】
例えば、特許文献１において、ポリエチレン製フラットヤーンを織成してなる織物に、ポリエチレン系樹脂の表層膜を被着させて熱融着させた農業用被覆資材が開示されている。これは、耐摩耗性の向上を目的として表層に樹脂の被膜を形成したものだが、遮光性および遮熱性の点で不十分であった。
【０００４】
そういった背景から、特許文献１と同様の構成を有しつつ、表層膜に黒色系顔料を配合することで遮光性の改善を試みた被覆資材が、特許文献２に開示されている。そのようなネットは黒色を有するために遮光効果は高いが、施設内部に熱がこもりやすく、また、透光性、すなわち採光性が悪いため施設内部が暗くなり、作業に支障をきたすだけでなく作物の育成にも悪い影響を及ぼすという課題があった。
【０００５】
また、特許文献３には、樹脂フィルム上にアルミニウム蒸着層を形成し、その上に保護層を形成したネットが開示されている。このネットは、アルミニウム蒸着層が存在することで太陽光を効率的に反射するために遮光性が高いが、遮光性が高くなりすぎて施設内部の明るさが不足することが問題視される。そのため、遮光率を編織組織やテープ間隔などにより調整しなくてはならないことからネットの製造が容易でない。さらに、アルミニウム蒸着層とその上下の樹脂フィルムとの間に水分、酸素、酸化物質が入り込むことで、アルミニウムが腐食、酸化してしまうおそれがあり、耐久性が低いという欠点を有していた。
【先行技術文献】
【特許文献】
【０００６】
【特許文献１】特開平０９−０２８２０５号公報
【特許文献２】特開平１０−００４８００号公報
【特許文献３】特開平０７−３２７５１８号公報
【発明の概要】
【発明が解決しようとする課題】
【０００７】
上述したように、従来の農業用ネットには、遮熱性と適度な採光性を同時に確保することが困難であるという課題があり、それにより、作物の育成に適した施設内部の明るさや温湿度の調整が十分に得られるものではなかった。
【課題を解決するための手段】
【０００８】
本発明者等は、上記課題について鋭意検討した結果、ポリオレフィン樹脂からなるフラットヤーンを用いて網目構造体を形成し、かつ一方の面にのみ金属膜を被覆させることにより、遮熱性と採光性を兼ね備えた農業用ネットが得られることを見出し、本発明に到達した。
【０００９】
すなわち、本発明の農業用ネットは、ポリオレフィン樹脂の芯材の両面に前記ポリオレフィン樹脂よりも低融点のポリオレフィン樹脂を被覆して成るフラットヤーンを縦横に交差し、経糸と緯糸の交差点を熱融着して形成した網目構造体からなり、以下（１）（２）の条件をすべて満たすことを特徴とする。
（１）前記網目構造体の一方の面のみ金属膜が被覆されている。
（２）前記網目構造体における金属膜が被覆されていない面が白色であり、該面における経糸と緯糸の交差点が、太陽光の反射率が５０〜１００％である白色を有する。
【００１０】
前記農業用ネットは、前記フラットヤーンが、０．３〜１０．０ｍｍの幅、１０〜１００μｍの厚さを有し、かつ前記網目構造体の目合いが０〜１０．０ｍｍであることが好ましい。
【００１１】
また、前記農業用ネットは、前記金属膜が銅ニッケル合金であることが好ましい。
【００１２】
さらに、前記農業用ネットは、前記金属膜がモネルであることが好ましい。
【００１３】
さらにまた、前記農業用ネットは、前記金属膜がスパッタリング法で形成されることが好ましい。
【発明の効果】
【００１４】
本発明によれば、金属膜を被覆させた面によって太陽光を反射させることに起因する高い遮熱効果を保持しつつ、他方の白色を有する面がトンネル、ビニールハウス、ガラス温室等の施設の横から侵入する光を効率的に反射させて施設内部に採り入れることで、施設内の明るさが確保されて作物の生育環境、および作業者の環境を改善することができる農業用ネットが得られる。この効果は、金属膜を被覆した面を施設の外側に配置した場合に、より顕著に現れる。
【発明を実施するための形態】
【００１５】
以下、本発明について詳細に説明する。
【００１６】
（フラットヤーン）
本発明のフラットヤーンは、芯材となるポリオレフィン樹脂の両面に、前記ポリオレフィン樹脂よりも低い融点を有するポリオレフィン樹脂を被覆してなることが重要である。比較的融点の低い樹脂が表面に存在することで、フラットヤーンを経糸及び緯糸として用いて互いに交差せしめた後、経糸と緯糸との交点においてフラットヤーン同士の熱融着が容易となり、網目構造体の形成が容易となる。
【００１７】
本発明のフラットヤーンを構成するポリオレフィン樹脂は、芯材としては延伸効果の大きいものが好ましい。例えば、高密度ポリエチレン、線状低密度ポリエチレン、ポリプロピレン、エチレン−プロピレン共重合体等が挙げられる。なかでも、成形性、耐候性、経済性の面からポリエチレンがより好ましい。
【００１８】
また、被覆に用いるポリオレフィン樹脂としては、芯材となるポリオレフィン樹脂より融点が低いものであればよく、例えば、高圧法低密度ポリエチレン、線状低密度ポリエチレン、高密度ポリエチレン、エチレン−プロピレン共重合体、エチレン−酢酸ビニル共重合体等を用いることができる。一般には、芯材となるポリオレフィン樹脂より１０℃以上、好ましくは１５℃以上融点が低いポリオレフィン樹脂が用いられる。特に、メタロセン触媒を用いて重合した線状低密度ポリエチレンが、フラットヤーン同士の熱融着が容易となり、網目構造体の形成が容易となることから好ましい。線状低密度ポリエチレンは、エチレンと炭素数が３以上のα−オレフィンとの共重合体で、炭素数が３以上のα−オレフィンとしては、プロピレン、ブテン−１、ヘキセン−１、オクテン−１、デセン−１等を用いることができる。
【００１９】
本発明のフラットヤーンを構成するポリオレフィン樹脂には、本発明の効果を損なわない範囲、例えば、本発明の農業用ネットにおける金属膜の被覆されていない面の色が後述する条件を逸脱しない範囲で、各種充填材を添加することができる。たとえば、無機の充填材としては、タルク、カーボンブラック、グラファイト、二酸化チタン、シリカ、マイカ、炭酸カルシウム、硫酸カルシウム、炭酸バリウム、炭酸マグネシウム、硫酸マグネシウム、硫酸バリウム、オキシサルフェート、酸化スズ、アルミナ、カオリン、ハイドロタルサイト、炭化ケイ素、金属粉末、ガラスパウダー等が挙げられる。
【００２０】
また、遮光性をさらに付与することを目的として、光反射材を配合することもでき、また、好ましい方法である。光反射材としては、アルミニウム、鉄等の金属粉末、酸化チタン、炭酸カルシウム等の白色系顔料が使用できる。但し、光吸収材に関しては、黒色系顔料を含有させた場合にフラットヤーンの明度が低下し、該フラットヤーンから得られる網目構造体が白色でなくなり、本発明の採光性の効果が損なわれるおそれがあるため好ましくない。
【００２１】
これらの充填材としては表面処理したものが好ましい。表面処理に用いられるカップリング剤は、充填材と樹脂との接着性を良好にするために用いられるものであり、いわゆるシラン系カップリング剤、チタン系カップリング剤等、従来公知のものの中から選択して用いることができる。中でもγ−アミノプロピルトリメトキシシラン、Ｎ−β−（アミノエチル）−γ−アミノプロピルトリメトキシシラン、γ−グリシドキシプロピルトリメトキシシラン、β−（３、４−エポキシシクロヘキシル）エチルトリメトキシシラン等のアミノシラン、エポキシシラン、イソプロピルトリ（Ｎ−アミドエチル、アミノエチル）チタネートが好ましい。なお、これらの充填材は一種のみを単独で、または、二種以上を組み合わせて用いることができる。
【００２２】
フラットヤーンの芯材、あるいは、被覆に用いるポリオレフィン樹脂には、本発明の効果を損なわない範囲で、必要に応じて各種の添加剤を配合することができ、例えば、フェノール系、有機ホスファイト系、ホスナイトなどの有機リン系、チオエーテル系等の酸化防止剤；光安定剤、紫外線吸収剤、ノニオン系、カチオン系、アニオン系等の帯電防止剤；ビスアミド系、ワックス系、有機金属塩系等の分散剤；アルカリ土類金属塩のカルボン酸塩系等の塩素補足剤；アミド系、ワックス系、有機金属塩系、エステル系等の滑剤；ヒドラジン系、アミンアシド系等の金属不活性剤；含臭素有機系、リン酸系等の難燃剤；有機顔料；無機顔料；有機充填剤；金属イオン系などの無機、有機抗菌剤等を添加することができる。特に、ヒンダードアミンを側鎖に結合したポリエチレンを添加することが望ましく、ヒンダードアミンを側鎖に結合したポリエチレンを添加することによって耐久性を向上することができる。
【００２３】
これら成分は必要に応じて適宜配合して、ヘンシェルミキサー、スーパーミキサー、Ｖブレンダー、タンブラーミキサー、リボンミキサー、バンバリーミキサー、ニーダー、ブレンダー、一軸又は二軸の押出機等の混合機又は混練機によって混合あるいは溶融混練した後、フィルム状に成形される。成形方法としては、Ｔダイによる押出し成形法、あるいは、インフレーション成形法を採用することができる。
【００２４】
本発明のフラットヤーンは、芯材、及び被覆に用いるポリオレフィン樹脂を用いてフィルムを形成し、さらにスリットし、ついで熱延伸を行うことで得られる。前記フィルムを成形する手段としては、予め芯材となるフィルムと被覆に用いるフィルムを形成してこれをドライラミネート法や熱ラミネート法を用いて複層化する手段や、芯材となるフィルムの表面に被覆用の樹脂をコーティングする方法、予め形成した芯材となるフィルムに被覆用の樹脂を押出ラミネートする方法、あるいは、多層共押出法によって芯材と被覆用の樹脂を積層フィルムとして押出成形するなどの公知の手段から適宜選択して用いればよいが、成形の容易さやコスト面、並びに、製品の各層間の接着性の点では、多層共押出法によって芯材と被覆用の樹脂の積層体を一段で得る方法が望ましい。
【００２５】
また、延伸してフラットヤーンとする手段としては、芯材となるフィルムを一軸方向に延伸した後被覆に用いるポリオレフィン樹脂を積層し、これをテープ状にスリットしてもよく、あるいは、芯材と被覆用樹脂フィルムとが積層されたフィルムをスリットする前、または、スリットした後、一軸方向に延伸することによって得ることもできる。
【００２６】
延伸は、熱ロールによる延伸、熱板による延伸、熱風炉による延伸等によって行なうことができる。延伸倍率は通常３〜１０倍程度とされる。
【００２７】
本発明のフラットヤーンは、０．３〜１０．０ｍｍの幅を有することが好ましい。より好ましくは０．５〜６．０ｍｍである。０．３ｍｍ未満の場合には、ネットの目が大きくなって遮光性が低くなり十分な遮熱効果が得られないだけでなく、雨や害虫の侵入といった問題も起きやすいため好ましくない。また、１０．０ｍｍを超える場合には、フラットヤーンが折れやすくなり織物の加工性の点で問題があり、さらに、織物のしなやかさが失われて展張作業性が損なわれるため好ましくない。
【００２８】
前記フラットヤーンは、１０〜１００μｍの厚さを有することが好ましい。より好ましくは、１０〜４０μｍである。フラットヤーンの厚さは、１０μｍ未満では遮光性および遮熱性の効果が低くなるほか、十分な強度を得られなくなる可能性があり好ましくない。一方、厚さが１００μｍを超えると重量、及び取扱い性の点から好ましくない。
【００２９】
本発明の網目構造体は、前記フラットヤーンを縦横に交差し、経糸と緯糸の交差点を熱融着して形成される。
【００３０】
経糸及び緯糸を交差させる方法としては特に限定されず、例えば、平織り、綾織り、朱子織り等によって織成することができる他、また、緯糸を所定間隔で並設した上に、経糸を所定間隔で並設し、互いの交差点を接合して交差結合布とすることによって、網目構造体としてもよい。このように交差点を接合することで、目ずれやほつれがなく、取り扱い性に優れた網目構造体とすることができる。なお、経糸又は緯糸は、薄肉のフラットヤーンを用いて２枚以上を重ねて用いることができる。
【００３１】
経糸と緯糸の交差点を熱融着させる方法としては、公知の方法を用いることができ、例えば熱ロールによる押圧、熱風加熱炉、輻射加熱炉等によって加熱して融着させることができる。また、超音波シール機、高周波加熱機を使用することも可能である。
【００３２】
前記網目構造体は、０〜１０．０ｍｍの目合いであることが好ましい。より好ましくは１．０〜５．０ｍｍである。目合いが１０．０ｍｍを超える場合には、遮光性が低く十分な遮熱効果が得られなくなる上に、雨や害虫の侵入が起きやすくなり好ましくない。
【００３３】
本発明の農業用ネットは、前記網目構造体の一方の面に金属膜を被覆させることが重要である。金属膜を被覆させた面は遮光性が高いため、優れた遮熱性を有するネットが得られる。
【００３４】
前記網目構造体に金属膜を被覆させるに先立ち、金属膜を形成せしめる面に対して、親水性を付与するための表面処理を施すことが好ましい。該表面処理を施すことにより、網目構造体と金属膜との間の密着性がより有利に向上する。
【００３５】
前記親水性を付与するための表面処理としては、各種アンダーコート層の積層等による化学的処理の他、低圧プラズマ処理や大気圧プラズマ処理、ＵＶ処理等の物理的処理を例示することができる。なお、これら各処理を行なう際の種々の条件は、網目構造体を構成する樹脂の種類等に応じて、適宜に決定されることとなる。
【００３６】
本発明の農業用ネットに用いる金属膜として、鉄、ニッケル、コバルト、チタン、金、銀、銅、アルミ等の単体またはこれらを一成分とする合金、例えば、モネル、ステンレス、ハステロイ等が挙げられる。金属化合物としては、酸化スズ、窒化チタン、酸化インジウム、酸化インジウム等が挙げられる。これらの金属または金属化合物は、単体または混合物として使用することができる。なかでも、遮熱効果に非常に優れる点、および抗菌性を有する点から銅ニッケル合金が好ましく、より好ましくはモネルである。
【００３７】
前記金属膜の膜厚としては、十分な遮熱性を発揮しつつ、生産コストやネットの重量を抑える目的から、１０〜５００ｎｍであることが好ましく、より好ましくは２０〜１００ｎｍである。１０ｎｍ未満では遮熱効果が不十分であり、５００ｎｍを超える場合には風合いが悪くなるため好ましくない。
【００３８】
前記金属膜を被覆させる法としては、スパッタリング法、真空蒸着法、イオンプレーティング法、プラズマＣＶＤ法等を用いることができるが、それら各手法の中でも、得られる金属膜の耐久性に優れているという観点から、スパッタリング法が特に有利に用いられる。
【００３９】
かかる金属膜を形成する際のスパッタリング法としては、例えば、直流マグネトロンスパッタリング法、高周波マグネトロンスパッタリング法、イオンビームスパッタリング法等を用いることができる。
【００４０】
なお、上述したスパッタリング法による金属膜の形成方式としては、バッチ方式、あるいはロール・トゥー・ロ−ル方式の何れにおいても可能であるが、生産性に優れ、製造コストを低く抑えることができるロール・トゥー・ロ−ル方式がより好ましい。
【００４１】
本発明の農業用ネットは、上述したように一方の面にのみ金属膜を有することで遮光性及び遮熱性に優れるが、かつ金属膜が被覆されていない面が白色であることが重要である。この白色の面により、トンネル、ビニールハウス、ガラス温室等の施設の横から侵入する光を効率的に反射させることができ、施設内部に光が採り入れられて明るさが確保できる。
【００４２】
本発明における白色とは、波長４００〜７００ｎｍの可視領域の範囲において波長に対する反射率の変化が直線的であることを意味している。本発明において、ネットの金属膜が被覆されていない面が白色であればよく、白色にするには白色顔料が練り込まれていても、あるいは塗布されていてもよい。白色顔料としては、上述したように酸化チタン、酸化亜鉛、炭酸カルシウム、鉛白、タルク、窒化ホウ素等が好ましく、より好ましくは酸化チタン、酸化亜鉛である。酸化チタンの含量は、要求されるネットの白色の度合いに応じて決められるが、練り込みの場合は網目構造体の厚みにも関連する。
【００４３】
また、本発明の網目構造体の金属膜が被覆されていない面における白色の度合いとして、該面における経糸と緯糸の交差点が、太陽光の反射率が５０〜１００％である白色を有することが重要である。好ましくは、反射率が６０〜１００％である。太陽光の反射率が５０％未満である場合、本発明のネットを形成した際に、金属膜が被覆されていない面で効率的に光を反射させることができず、十分な採光性が得られなくなり好ましくない。
【００４４】
なお、ネットの反射率の測定は、日立製作所社製分光光度計「Ｕ−３２１０型（積分球式）」を用いて測定できる。反射率の値は標準板の反射率を１００％とした時の相対値である。反射率の測定対象となる太陽光は波長４００〜７００ｎｍの範囲の可視光である。
【産業上の利用可能性】
【００４５】
本発明の農業用ネットは、遮熱性と採光性を兼ね備えており、主にトンネル、ビニールハウス、ガラス温室等の施設に用いる外張シートあるいは内張シートといった用途で利用価値が高い。
【００４６】
以上の通り、本発明の好適な実施形態を説明したが、本発明の趣旨を逸脱しない範囲で、種々の追加、変更または削除が可能であり、そのようなものも本発明の範囲内に含まれる。